【手続補正書】
【提出日】平成25年3月28日(2013.3.28)
【手続補正１】
【補正対象書類名】明細書
【補正対象項目名】０１４７
【補正方法】変更
【補正の内容】
【０１４７】
上記に引用した全ての特許、特許出願及び他の公開は、それらがあたかも完全に再現されたものとして、参照により本明細書に援用するものである。本発明のさまざまな態様の説明を容易にするために本発明の特定の実施例を上記に詳細に説明したが、本発明は、それら実施例の詳細に限定されるものではないことを理解すべきである。むしろ、添付の「特許請求の範囲」により規定される本発明の趣旨及び範囲内にある全ての変形例、実施形態及び代替例に及ぶことを意図するものである。本発明の実施態様の一部を以下の項目１−９０に列記する。
［１］
結合剤と、
複数の粒子と、
相互に連結された複数の空隙と、
を含む光学フィルムであって、
前記光学フィルム中の前記相互に連結された複数の空隙の体積分率は約２０％以上であり、
前記結合剤と前記複数の粒子の重量比は、約１：２以上である、光学フィルム。
［２］
前記複数の粒子のうち少なくとも一部が、前記結合剤に化学的に結合する反応性基を含む、項目１に記載の光学フィルム。
［３］
前記複数の粒子のうち少なくとも一部が、反応性基を含まない、項目１に記載の光学フィルム。
［４］
前記複数の粒子が、約２マイクロメートル以下の平均寸法を有する、項目１に記載の光学フィルム。
［５］
前記複数の粒子が、約１マイクロメートル以下の平均寸法を有する、項目１に記載の光学フィルム。
［６］
前記複数の粒子が、細長粒子又は球形粒子を含む、項目１に記載の光学フィルム。
［７］
前記相互に連結された複数の空隙が、約２マイクロメートル以下の平均空隙寸法を有する、項目１に記載の光学フィルム。
［８］
前記相互に連結された複数の空隙が、約１マイクロメートル以下の平均空隙寸法を有する、項目１に記載の光学フィルム。
［９］
前記相互に連結された複数の空隙が、約０．７マイクロメートル以下の平均空隙寸法を有する、項目１に記載の光学フィルム。
［１０］
前記光学フィルム中の前記相互に連結された複数の空隙の体積分率が、約３０％以上である、項目１に記載の光学フィルム。
［１１］
前記光学フィルム中の前記相互に連結された複数の空隙の体積分率が、約５０％以上である、項目１に記載の光学フィルム。
［１２］
前記結合剤と前記複数の粒子の重量比が、約１：１以上である、項目１に記載の光学フィルム。
［１３］
前記結合剤と前記複数の粒子の重量比が、約２：１以上である、項目１に記載の光学フィルム。
［１４］
前記光学フィルムの有効屈折率が約１．３５以下である、項目１に記載の光学フィルム。
［１５］
前記光学フィルムの有効屈折率が約１．２５以下である、項目１に記載の光学フィルム。
［１６］
前記光学フィルムの有効屈折率が約１．２以下である、項目１に記載の光学フィルム。
［１７］
前記光学フィルムの有効屈折率が約１．１５以下である、項目１に記載の光学フィルム。
［１８］
約５％以下の光学的ヘイズを有する、項目１に記載の光学フィルム。
［１９］
約２％以下の光学的ヘイズを有する、項目１に記載の光学フィルム。
［２０］
約１％以下の光学的ヘイズを有する、項目１に記載の光学フィルム。
［２１］
約５０％以上の光学的ヘイズを有する、項目１に記載の光学フィルム。
［２２］
約７０％以上の光学的ヘイズを有する、項目１に記載の光学フィルム。
［２３］
約８０％以上の光学的ヘイズを有する、項目１に記載の光学フィルム。
［２４］
約９０％以上の光学的ヘイズを有する、項目１に記載の光学フィルム。
［２５］
約１０％以下の光学的透明度を有する、項目１に記載の光学フィルム。
［２６］
約５％以下の光学的透明度を有する、項目１に記載の光学フィルム。
［２７］
約２％以下の光学的透明度を有する、項目１に記載の光学フィルム。
［２８］
約５０％以上の光学的透明度を有する、項目１に記載の光学フィルム。
［２９］
約７０％以上の光学的透明度を有する、項目１に記載の光学フィルム。
［３０］
約９０％以上の光学的透明度を有する、項目１に記載の光学フィルム。
［３１］
約３０％以上の散乱光反射率を有する、項目１に記載の光学フィルム。
［３２］
約４０％以上の散乱光反射率を有する、項目１に記載の光学フィルム。
［３３］
約５０％以上の散乱光反射率を有する、項目１に記載の光学フィルム。
［３４］
約１マイクロメートル以上の厚さを有する、項目１に記載の光学フィルム。
［３５］
約２マイクロメートル以上の厚さを有する、項目１に記載の光学フィルム。
［３６］
基材と、
前記基材上に配置された項目１に記載の前記光学フィルムと、
を含む、光学構成体。
［３７］
前記基材が剥離ライナーを含む、項目３６に記載の光学構成体。
［３８］
項目１に記載の前記光学フィルム上に配置された光学接着層を更に含む、項目３６に記載の光学構成体。
［３９］
前記基材と項目１に記載の前記光学フィルムとの間に配置された光学接着層を更に含む、項目３６に記載の光学構成体。
［４０］
結合剤と、
複数の細長粒子と、
相互に連結された複数の空隙と、
を含む光学フィルムであって、
前記光学フィルム中の前記相互に連結された複数の空隙の体積分率は約２０％以上であり、
前記光学フィルムの厚さが約１マイクロメートル以上であり、
前記光学フィルムの光学的ヘイズが約１．５％以下である、光学フィルム。
［４１］
前記複数の細長粒子中の細長粒子が、約２以上の平均アスペクト比を有する、項目４０に記載の光学フィルム。
［４２］
前記複数の細長粒子中の細長粒子が、約３以上の平均アスペクト比を有する、項目４０に記載の光学フィルム。
［４３］
前記複数の細長粒子中の細長粒子が、約４以上の平均アスペクト比を有する、項目４０に記載の光学フィルム。
［４４］
前記光学フィルム中の前記相互に連結された複数の空隙の体積分率が、約４０％以上である、項目４０に記載の光学フィルム。
［４５］
前記光学フィルム中の前記相互に連結された複数の空隙の体積分率が、約６０％以上である、項目４０に記載の光学フィルム。
［４６］
前記光学フィルムの厚さが約１．５マイクロメートル以上である、項目４０に記載の光学フィルム。
［４７］
前記光学フィルムの厚さが約２マイクロメートル以上である、項目４０に記載の光学フィルム。
［４８］
前記光学フィルムの厚さが約２．５マイクロメートル以上である、項目４０に記載の光学フィルム。
［４９］
前記光学フィルムの光学的ヘイズが約１％以下である、項目４０に記載の光学フィルム。
［５０］
約１．３以下の有効屈折率を有する、項目４０に記載の光学フィルム。
［５１］
約１．２５以下の有効屈折率を有する、項目４０に記載の光学フィルム。
［５２］
約１．２以下の有効屈折率を有する、項目４０に記載の光学フィルム。
［５３］
前記相互に連結された複数の空隙中の空隙が、約５０ｎｍ以下の平均寸法を有する、項目４０に記載の光学フィルム。
［５４］
相互に連結された複数の多孔質クラスターであって、各クラスターが、
複数の粒子、
前記複数の粒子をコーティングし相互に連結する結合剤、及び
前記複数の粒子間に分散された第１の複数の空隙を含む、相互に連結された複数の多孔質クラスターと、
前記相互に連結された複数の多孔質クラスター間に分散された第２の複数の空隙と、
を含む、光学フィルム。
［５５］
前記第１の複数の空隙中の空隙が、約５０ｎｍ未満の平均寸法を有する、項目５４に記載の光学フィルム。
［５６］
前記第１の複数の空隙中の空隙が、約４０ｎｍ未満の平均寸法を有する、項目５４に記載の光学フィルム。
［５７］
前記第１の複数の空隙中の空隙が、約３０ｎｍ未満の平均寸法を有する、項目５４に記載の光学フィルム。
［５８］
前記第２の複数の空隙中の空隙が、約５０ｎｍ〜約７００ｎｍの範囲の平均寸法を有する、項目５４に記載の光学フィルム。
［５９］
前記第２の複数の空隙中の空隙が、約１００ｎｍ〜約５００ｎｍの範囲の平均寸法を有する、項目５４に記載の光学フィルム。
［６０］
前記複数の粒子中の粒子が、約１００ｎｍ未満の平均寸法を有する、項目５４に記載の光学フィルム。
［６１］
前記複数の粒子中の粒子が、約５０ｎｍ未満の平均寸法を有する、項目５４に記載の光学フィルム。
［６２］
前記相互に連結された複数の多孔質クラスター中のクラスターが、約１５００ｎｍ未満の平均寸法を有する、項目５４に記載の光学フィルム。
［６３］
前記相互に連結された複数の多孔質クラスター中のクラスターが、約１０００ｎｍ未満の平均寸法を有する、項目５４に記載の光学フィルム。
［６４］
約５０％を超える光学的ヘイズ及び約５０％を超える光学的透明度を有する、項目５４に記載の光学フィルム。
［６５］
約１マイクロメートルを超える厚さを有する、項目５４に記載の光学フィルム。
［６６］
約２マイクロメートルを超える厚さを有する、項目５４に記載の光学フィルム。
［６７］
相互に連結された複数の多孔性クラスターを含む光学フィルムであって、各クラスターが、複数の粒子及び結合剤を含み、前記光学フィルムが、約１マイクロメートルを超える厚さと、約５０％を超える光学的ヘイズと、約５０％を超える光学的透明度とを有する、光学フィルム。
［６８］
光学的体積式ディフューザーであって、
前記光学的体積式ディフューザー全体に分散されている複数の粒子と、
前記光学的体積式ディフューザー全体に分散されている複数の空隙と、
を含み、
前記光学フィルムの光学的ヘイズ及び光学的透明度はそれぞれ約５０％以上である、光学的体積式ディフューザー。
［６９］
前記複数の空隙中の空隙が相互に連結されている、項目６８に記載の光学的体積式ディフューザー。
［７０］
前記光学的ヘイズ及び前記光学的透明度それぞれが、約７０％以上である、項目６８に記載の光学的体積式ディフューザー。
［７１］
前記光学的ヘイズ及び前記光学的透明度それぞれが、約９０％以上である、項目６８に記載の光学的体積式ディフューザー。
［７２］
複数のクラスターであって、各クラスターが、
複数の粒子、及び
前記複数の粒子をコーティングし相互に連結する結合剤を含む、複数のクラスターと、
前記複数のクラスター間に分散している複数の空隙と、
を含む光学フィルムであって、
前記複数のクラスター中のクラスターが、約５００ｎｍ以上の平均寸法を有し、
前記複数の空隙中の空隙が、約５００ｎｍ以上の平均寸法を有する、光学フィルム。
［７３］
前記複数のクラスター中のクラスターが相互に連結されている、項目７２に記載の光学フィルム。
［７４］
前記複数の空隙中の空隙が相互に連結されている、項目７２に記載の光学フィルム。
［７５］
前記複数のクラスター中のクラスターが、約７００ｎｍ以上の平均寸法を有する、項目７２に記載の光学フィルム。
［７６］
前記複数の空隙中の空隙が、約７００ｎｍ以上の平均寸法を有する、項目７２に記載の光学フィルム。
［７７］
結合剤によってコーティングされ相互に連結された複数の粒子を含む光学フィルムであって、前記相互に連結された複数の粒子が、約１００ｎｍ〜約３００ｎｍの範囲の平均寸法を有する相互に連結された複数の空隙を画定し、前記光学フィルムが、
約１マイクロメートル以上の厚さと、
約２０％〜約７０％の範囲の光学的ヘイズと、
約８０％以上の光学的透明度と、
を有する、光学フィルム。
［７８］
約９０％以上の光学的透明度を有する、項目７７に記載の光学フィルム。
［７９］
約９５％以上の光学的透明度を有する、項目７７に記載の光学フィルム。
［８０］
複数の細長粒子と、
複数の空隙と、
を含む光学フィルムであって、前記光学フィルムが、
約１．３以下の屈折率と、
約５マイクロメートル以上の厚さと、
約２％以下の光学的ヘイズと、
を有する、光学フィルム。
［８１］
前記光学フィルムが、約１．２以下の屈折率を有する、項目８０に記載の光学フィルム。
［８２］
前記光学フィルムが約１０マイクロメートル以上の厚さを有する、項目８０に記載の光学フィルム。
［８３］
前記光学フィルムが約１５マイクロメートル以上の厚さを有する、項目８０に記載の光学フィルム。
［８４］
複数の構造体を含む構造化表面であって、前記構造体のうち少なくとも一部が、約１０マイクロメートル以上の高さを有する、構造化表面と、
前記構造化表面上をコーティングし実質的に平坦化する光学フィルムと、を含む光学構成体であって、前記光学フィルムが、
約１．２以下の屈折率と、
約２％以下の光学的ヘイズと、
を有する、光学構成体。
［８５］
前記光学フィルムが、複数の細長粒子及び複数の空隙を更に含む、項目８４に記載の光学構成体。
［８６］
約８０％以上の光学的ヘイズを有し、垂直入射光について前記光学フィルムによって散乱された光が、ゼロ度で輝度Ｌ１、１０度で輝度Ｌ２であり、Ｌ１／Ｌ２が約１０以上である、項目１に記載の光学フィルム。
［８７］
前記光学フィルムが、約９０％以上の光学的ヘイズを有する、項目８６に記載の光学フィルム。
［８８］
Ｌ１／Ｌ２が約２０以上である、項目８６に記載の光学フィルム。
［８９］
Ｌ１／Ｌ２が約５０以上である、項目８６に記載の光学フィルム。
［９０］
Ｌ１／Ｌ２が約１００以上である、項目８６に記載の光学フィルム。
【手続補正２】
【補正対象書類名】特許請求の範囲
【補正対象項目名】全文
【補正方法】変更
【補正の内容】
【特許請求の範囲】
【請求項１】
相互に連結された複数の多孔質クラスターであって、各クラスターが、
複数の粒子、
前記複数の粒子をコーティングし相互に連結する結合剤、及び
前記複数の粒子間に分散された第１の複数の空隙を含む、相互に連結された複数の多孔質クラスターと、
前記相互に連結された複数の多孔質クラスター間に分散された第２の複数の空隙と、
を含む、光学フィルム。
【請求項２】
複数のクラスターであって、各クラスターが、
複数の粒子、及び
前記複数の粒子をコーティングし相互に連結する結合剤を含む、複数のクラスターと、
前記複数のクラスター間に分散している複数の空隙と、
を含む光学フィルムであって、
前記複数のクラスター中のクラスターが、約５００ｎｍ以上の平均寸法を有し、
前記複数の空隙中の空隙が、約５００ｎｍ以上の平均寸法を有する、光学フィルム。
【請求項３】
結合剤によってコーティングされ相互に連結された複数の粒子を含む光学フィルムであって、前記相互に連結された複数の粒子が、約１００ｎｍ〜約３００ｎｍの範囲の平均寸法を有する相互に連結された複数の空隙を画定し、前記光学フィルムが、
約１マイクロメートル以上の厚さと、
約２０％〜約７０％の範囲の光学的ヘイズと、
約８０％以上の光学的透明度と、
を有する、光学フィルム。